(57)【要約】  この発明は，鉛に代わる新たな熱交換媒体を提供するものである。加熱炉（11）において加熱された炭素鋼線（１Ａ）を，Ｍｇ（マグネシウム），Ａｌ（アルミニウム）およびＣａ（カルシウム）を主要成分元素とするＭｇ-Ａｌ-Ｃａ合金を溶融した液相Ｍｇ-Ａｌ-Ｃａ合金（20）を溜めた浴槽（12Ａ）に通過させる。浴槽（12Ａ）を通過するときに，加熱炉（11）においてたとえば約 950℃に加熱された炭素鋼線（１Ａ）が約 550℃に冷却される。Ｍｇ-Ａｌ-Ｃａ合金に毒性は無く，環境負荷もない。
2020158704.tif 000002
【特許請求の範囲】
【請求項１】
対象物を，Ｍｇ，ＡｌおよびＣａを主要成分元素とするＭｇ−Ａｌ−Ｃａ合金を溶融した液相Ｍｇ−Ａｌ−Ｃａ合金に接触させまたは近接させ，  上記対象物と上記液相Ｍｇ−Ａｌ−Ｃａ合金の間で熱エネルギーを交換する，  熱交換方法。
【請求項２】
上記液相Ｍｇ−Ａｌ−Ｃａ合金が上記対象物を冷却する冷却媒体である，  請求項１に記載の熱交換方法。
【請求項３】
上記液相Ｍｇ−Ａｌ−Ｃａ合金が上記対象物を加熱する加熱媒体である，  請求項１に記載の熱交換方法。
【請求項４】
上記液相Ｍｇ−Ａｌ−Ｃａ合金が1000℃以上の発火温度を持つ，  請求項１から３のいずれか一項に記載の熱交換方法。
【請求項５】
上記液相Ｍｇ−Ａｌ−Ｃａ合金が640℃以下の液相線温度を持つ，  請求項１から４のいずれか一項に記載の熱交換方法。
【請求項６】
上記液相Ｍｇ−Ａｌ−Ｃａ合金が550℃以下の液相線温度を持つ，  請求項１から４のいずれか一項に記載の熱交換方法。
【請求項７】
上記液相Ｍｇ−Ａｌ−Ｃａ合金のＭｇの元素比をｘ（at％）としたときに，Ｃａの元素比がｘ×0.015（at％）以上である，  請求項１から６のいずれか一項に記載の熱交換方法。
【請求項８】
上記液相Ｍｇ−Ａｌ−Ｃａ合金のＭｇの元素比をｘ（at％）としたときに，Ｃａの元素比がｘ×0.1＋10（at％）以下である，  請求項１から７のいずれか一項に記載の熱交換方法。
【請求項９】
上記対象物が炭素鋼である，  請求項１から８のいずれか一項に記載の熱交換方法。
【請求項１０】
Ｍｇ，ＡｌおよびＣａを主要成分元素とするＭｇ−Ａｌ−Ｃａ合金を溶融した液相Ｍｇ−Ａｌ−Ｃａ合金を含む，熱交換媒体。
【請求項１１】
Ｍｇ，ＡｌおよびＣａを主要成分元素とするＭｇ−Ａｌ−Ｃａ合金を溶融した液相Ｍｇ−Ａｌ−Ｃａ合金が溜められた浴槽を備えている，  熱交換装置。
【請求項１２】
上記浴槽に溜められた液相Ｍｇ−Ａｌ−Ｃａ合金の表面に皮膜が形成されている，  請求項１１に記載の熱交換装置。
【請求項１３】
加熱された炭素鋼を，Ｍｇ，ＡｌおよびＣａを主要成分元素とするＭｇ−Ａｌ−Ｃａ合金を溶融した液相Ｍｇ−Ａｌ−Ｃａ合金を溜めた浴槽に通過させ，  上記浴槽を通過するときに加熱された炭素鋼を冷却する，  パテンティング方法。
【請求項１４】
液相Ｍｇ−Ａｌ−Ｃａ合金を用いてパテンティング処理されかつ伸線加工された，  炭素鋼線。
【請求項１５】
溶融鉛を用いてパテンティング処理された炭素鋼線よりも高い引張強さを持つ，  請求項１４に記載の炭素鋼線。
【請求項１６】
溶融鉛を用いてパテンティング処理された炭素鋼線よりも高い限界加工度を持つ，  請求項１４または１５に記載の炭素鋼線。
【請求項１７】
表面に鉛が付着していない，  請求項１４から１６のいずれか一項に記載の炭素鋼線。
【発明の詳細な説明】
【技術分野】
【０００１】  この発明は，熱交換方法，熱交換媒体および熱交換装置に関する。この発明はまた，パテンティング方法および炭素鋼線に関する。
【背景技術】
【０００２】  均一かつ微細なパーライト組織を析出させた炭素鋼線を伸線加工することによって，伸線加工後の炭素鋼線に高い強度と靭性とを持たせることができる。均一かつ微細なパーライト組織は，加熱炉において炭素鋼線を加熱しこれを冷却槽（冷却炉）において冷却することによって析出される（いわゆるパテンティング）。一例として炭素鋼線は成分によって異なるが加熱炉において約 900〜1000℃に加熱され，その後冷却槽において約500〜600℃に冷却される。【０００３】  炭素鋼線を冷却するための媒体として，鉛（溶融鉛），流動床，水等が採用されている（流動床を用いたパテンティングについて特許文献１を，水を用いたパテンティングについて特許文献２を，それぞれ参照）。しかしながら流動床は冷却能力が低く，水は過冷却を生じさせる欠点を持つ。これに対して鉛は，沸点が1749℃，融点が 327.5℃であり，パテンティングに必要とされる温度範囲（加熱された炭素鋼線を適切に冷却し，パーライト組織を析出するための温度範囲）において安定した液相状態にあることから，現在でも広く用いられている。【０００４】  上述のように，鉛（Ｐｂ）は炭素鋼線のパテンティングにおける冷却媒体として適するが，毒性を持つことからその使用が規制されることがある。たとえばＥＵ加盟国において発効されているRoHS（Restriction of Hazardous Substances）指令では 1,000ppmを超える鉛を含む電子電気機器のＥＵ加盟国における上市が制限されている。
【先行技術文献】
【特許文献】
【０００５】
【特許文献１】特表２００２−５０７６６２号公報
【特許文献２】特表２００５−５２９２３５号公報
【発明の概要】
【発明が解決しようとする課題】
【０００６】  この発明は，鉛に代わる新たな熱交換媒体，およびこれを利用する熱交換方法を提供することを目的とする。
【課題を解決するための手段】
【０００７】  この発明による熱交換方法は，対象物を，Ｍｇ，ＡｌおよびＣａを主要成分元素とするＭｇ−Ａｌ−Ｃａ合金を溶融した液相Ｍｇ−Ａｌ−Ｃａ合金に接触させまたは近接させ，上記対象物と上記液相Ｍｇ−Ａｌ−Ｃａ合金の間で熱エネルギーを交換（移動）することを特徴とする。【０００８】  この発明による熱交換媒体は，Ｍｇ，ＡｌおよびＣａを主要成分元素とするＭｇ−Ａｌ−Ｃａ合金を溶融した液相Ｍｇ−Ａｌ−Ｃａ合金を含むものであることを特徴とする。いわゆる不可避不純物，すなわち，原料中に存在したり，製造工程において不可避的に混入したりするもので，本来は不要なものであるが，微量であり，製品の特性に影響を及ぼさないため，許容されている不純物が，Ｍｇ−Ａｌ−Ｃａ合金ないしこれを溶融した液相Ｍｇ−Ａｌ−Ｃａに含まれることがあるのは言うまでもない。【０００９】  この発明は熱交換装置も提供する。この発明による熱交換装置はＭｇ，ＡｌおよびＣａを主要成分元素とするＭｇ−Ａｌ−Ｃａ合金を溶融した液相Ｍｇ−Ａｌ−Ｃａ合金が溜められた浴槽を備えている。【００１０】  この発明は，加熱された炭素鋼，一例として炭素鋼線（炭素鋼ワイヤ）を冷却するパテンティング方法も提供する。この発明によるパテンティング方法は，加熱された炭素鋼を，Ｍｇ，ＡｌおよびＣａを主要成分元素とするＭｇ−Ａｌ−Ｃａ合金を溶融した液相Ｍｇ−Ａｌ−Ｃａ合金を溜めた浴槽に通過させ，上記浴槽を通過するときに加熱された炭素鋼を冷却するものである。【００１１】  この発明によると，常温において固体であるＭｇ−Ａｌ−Ｃａ合金を加熱し溶融することで液相にした液相Ｍｇ−Ａｌ−Ｃａ合金が，対象物に熱を加える（加熱）または対象物から熱を奪う（冷却）ための熱交換媒体（加熱媒体または冷却媒体）として用いられる。対象物を液相Ｍｇ−Ａｌ−Ｃａ合金に直接に接触させることで，対象物を加熱または冷却してもよいし，液相Ｍｇ−Ａｌ−Ｃａ合金を対象物に直接に接触させずに近接させて，対象物を非接触に加熱または冷却することもできる。たとえばパイプ中に液相Ｍｇ−Ａｌ−Ｃａ合金を流動させてパイプ周囲を加熱または冷却する。液相Ｍｇ−Ａｌ−Ｃａ合金を加熱媒体として用いる場合には，たとえばブルーイング処理，脱脂処理，炭素の球状化処理に利用することが考えられる。液相Ｍｇ−Ａｌ−Ｃａ合金を冷却媒体として用いる場合には，パテンティング（鋼材の焼きなまし），燃料棒の冷却，鋼材の段階冷却に利用することが考えられる。【００１２】  Ｍｇ−Ａｌ−Ｃａ合金は，Ｍｇ（マグネシウム），Ａｌ（アルミニウム）およびＣａ（カルシウム）を主要成分元素とする３元合金である。これらの元素のうち，マグネシウム（純マグネシウム）は沸点（約1090℃）よりも発火点（約 470℃）が低いものの，Ｃａ，さらにはＡｌと融合させることで，常温はもちろんのこと，比較的高い温度環境下においても燃えないまたは燃えにくいものとなる。不燃性を向上させる（発火温度をより高温域にする）ために，希土類元素（レアアース），たとえばＭｎ（マンガン），Ｚｒ（ジルコニウム），Ａｇ（銀），Ｙ（イットリウム），Ｎｄ（ネオジウム）等を添加してもよい。【００１３】  また，Ｍｇ−Ａｌ−Ｃａ合金は，その液相線��度を，マグネシウムの融点（ 650℃），アルミニウムの融点（660℃），カルシウムの融点（842℃）よりも下げることができる。さらに液相Ｍｇ−Ａｌ−Ｃａ合金は溶融鉛よりも速く熱移動できることも分かってきた。液相Ｍｇ−Ａｌ−Ｃａ合金は，溶融鉛に代わる加熱媒体または冷却媒体として好適に用いることができる。液相Ｍｇ−Ａｌ−Ｃａ合金の主要成分元素であるＭｇ，ＡｌおよびＣａはいずれも無害な金属元素であり，環境負荷もない。【００１４】  対象物を液相Ｍｇ−Ａｌ−Ｃａ合金に直接に接触させることで対象物と液相Ｍｇ−Ａｌ−Ｃａ合金との間で熱交換（熱移動）を行う場合には，液相Ｍｇ−Ａｌ−Ｃａ合金中に対象物を単に浸してもよいし，対象物を移動させつつ液相Ｍｇ−Ａｌ−Ｃａ合金中を通過させてもよい。【００１５】  液相Ｍｇ−Ａｌ−Ｃａ合金を浴槽に溜めると，液相Ｍｇ−Ａｌ−Ｃａ合金の表面（液面表層）に薄い皮膜が形成される。浴槽に溜められた液相Ｍｇ−Ａｌ−Ｃａ合金の表面に形成される皮膜によって，浴槽に溜められた液相Ｍｇ−Ａｌ−Ｃａ合金を直接に空気（酸素）に触れないようにする，または触れにくくすることができ，これによって浴槽に溜められた液相Ｍｇ−Ａｌ−Ｃａ合金を燃えにくくすることができる。もっとも，この発明において用いられるＭｇ−Ａｌ−Ｃａ合金は液相状態のものであるから，固相（粉末状を含む）に比べて燃えにくい状態で用いられる。【００１６】  ＷＯ２０１５／０６０４５９は，マグネシウムにカルシウムおよびアルミニウムを添加した合金（Ｍｇ，Ａｌ）２Ｃａに，その他の元素（Ｍｎ，Ｚｎ，Ｚｒ，Ａｇ，Ｙ，Ｎｄなど）を添加したマグネシウム合金を開示する。この発明において熱交換媒体に用いられる液相Ｍｇ−Ａｌ−Ｃａ合金として，ＷＯ２０１５／０６０４５９に開示されたマグネシウム合金を溶融したものを好適に用いることができる。もっとも，この発明において，Ｍｇ−Ａｌ−Ｃａ合金は固相ではなく液相で用いられるから，固相において必要とされる機械的強さおよび靱性は必要とされず，また耐食性も考慮する必要はない。【００１７】  液相Ｍｇ−Ａｌ−Ｃａ合金を炭素鋼線のパテンティングにおける冷却媒体に用いるとすると，液相Ｍｇ−Ａｌ−Ｃａ合金に浸漬されるときの炭素鋼線の温度が約 900〜1000℃であることから，この発明において用いられる液相Ｍｇ−Ａｌ−Ｃａ合金は 900℃以上，安全性をみれば1000℃以上の発火温度を持つのが好ましい。上述したＷＯ２０１５／０６０４５９には1000℃以上の発火温度を持つマグネシウム合金が開示されている。【００１８】  上述したように，この発明においてＭｇ−Ａｌ−Ｃａ合金は固相ではなく液相で用いられ，空気に直接に触れないように用いることができる。すなわち，固相（粉末状）のＭｇ−Ａｌ−Ｃａ合金に比べて確実に燃えにくい状態で用いられる。このため，たとえば固相（粉末状）のＭｇ−Ａｌ−Ｃａ合金の発火温度が1000℃以下であり，それを溶融した液相Ｍｇ−Ａｌ−Ｃａ合金に1000℃に加熱された炭素鋼線が浸漬されたとしても，液相Ｍｇ−Ａｌ−Ｃａ合金は即座には発火しにくい。もっとも，安全性を考慮すれば，この発明において用いられる液相Ｍｇ−Ａｌ−Ｃａ合金は固相のときにおいてもその発火温度が1000℃以上であることが好���しい。【００１９】  Ｍｇ，Ａｌ，Ｃａの組成比を様々に変えたＭｇ−Ａｌ−Ｃａ合金を試作したところ，Ｍｇ−Ａｌ−Ｃａ合金を占めるＣａが少なすぎると発火温度が1000℃に近くなることが確認された。また，Ｍｇ−Ａｌ−Ｃａ合金を占めるＡｌが増えるとＣａが少なくても発火しにくくなる。安全性を考慮すれば，Ｍｇをｘ（at％）としたときにＣａがｘ×0.015（at％）以上であることが好ましい。【００２０】  Ｍｇ−Ａｌ−Ｃａ合金について，上述したマグネシウムの融点（ 650℃），アルミニウムの融点（660℃），カルシウムの融点（842℃）よりも低い液相線温度を達成するには，Ｍｇをｘ（at％）としたときにＣａをｘ×0.1 ＋10（at％）以下とすればよい。Ｍｇ−Ａｌ−Ｃａ合金の液相線温度を， 640℃程度を上限とすることができる。なお，Ｍｇ−Ａｌ−Ｃａ合金を占めるＭｇ，ＡｌおよびＣａの組成比を調整することによって，Ｍｇ−Ａｌ−Ｃａ合金の液相線温度は550℃以下（計算上460℃程度）にまで下げることができ，溶融鉛に代えてパテンティングに好適に用いることができる。いずれにしても，この発明において熱交換媒体として用いられる液相Ｍｇ−Ａｌ−Ｃａ合金は，約1000℃から約 460℃の温度範囲において安定した液相状態とすることが可能である。【００２１】  溶融鉛に代えて液相Ｍｇ−Ａｌ−Ｃａ合金を冷却媒体に用いてパテンティングを行い，その後に伸線加工した炭素鋼線を実際に作成したところ，溶融鉛を冷却媒体に用いてパテンティングした炭素鋼線に比べて引張強さが高いことが確認された。また，伸線加工を繰り返して直径を小さくしたときに，溶融鉛を冷却媒体に用いて作成した炭素鋼線に比べて，液相Ｍｇ−Ａｌ−Ｃａ合金を冷却媒体に用いて作成した炭素鋼線は，デラミネーション（脆性破壊）の発生が抑制されることも確認された。パテンティング直後の金属組織を電子顕微鏡で確認したところ，液相Ｍｇ−Ａｌ−Ｃａ合金を冷却媒体に用いたものではベイナイトが若干確認されるのに対し，溶融鉛を冷却媒体に用いたものではベイナイトがほとんど確認されなかった。これらは液相Ｍｇ−Ａｌ−Ｃａ合金の方が溶融鉛に比べて冷却速度が速いことに起因すると推察される。【００２２】  いずれにしても，液相Ｍｇ−Ａｌ−Ｃａ合金を冷却媒体に用いて作成した炭素鋼線は，細線加工したときに，溶融鉛を冷却媒体として用いて作成した炭素鋼線に比べてデラミネーションが発生しにくいまたは発生せず，すなわち限界加工度が高くなる。また，上述したように，液相Ｍｇ−Ａｌ−Ｃａ合金を冷却媒体に用いてパテンティングを行い，その後に伸線加工した炭素鋼線は，溶融鉛を冷却媒体に用いて作成した炭素鋼線に比べて引張強さが高くなる。【００２３】  液相Ｍｇ−Ａｌ−Ｃａ合金をパテンティング処理における冷却媒体として用いて作成した炭素鋼線には鉛が付着しない。環境負荷の少ない炭素鋼線が提供される。
【図面の簡単な説明】
【００２４】
【図１】炭素鋼線のパテンティング処理を示すブロック図である。
【図２】炭素鋼線の伸線工程を示す断面図である。
【図３】Ｍｇ，ＡｌおよびＣａを成分元素とするＭｇ−Ａｌ−Ｃａ合金の液相面図を，横軸をＭｇおよびＡｌの重量比，縦軸をＣａの重量比とする直交座標系で示すものである。
【図４】作成したサンプルＩ〜Ｖに含まれるＭｇ，ＡｌおよびＣａのそれぞれの重量比および元素比，ならびに550℃における相状態および1000℃における燃焼状態を示す。
【図５】図３に示す液相面図中に，図４に示す作成したサンプルＩ〜Ｖの組成比をプロットしたものである。
【図６】作成したサンプルＩ〜Ｖ，および図３に示される共晶点Ｅ１〜Ｅ３，Ｕ４〜Ｕ６に対応する共晶合金のそれぞれの組成比を，横軸をＭｇおよびＡｌの元素比，縦軸をＣａの元素比とする直交座標系にプロットしたものである。
【図７】炭素鋼線の引張試験および捻回試験の結果を示す。
【図８】他の炭素鋼線の引張試験および捻回試験の結果を示す。
【発明を実施するための形態】
【００２５】  図１はこの発明の実施例を示すもので，炭素鋼線のパテンティング処理を概略的に示すブロック図である。図２は炭素鋼線の伸線工程を概略的に示す断面図である。パテンティング工程および伸線工程を得た複数本の炭素鋼線を束にしかつ撚り合わせることによって，ワイヤロープ，スチールコード等が作られる。
【００２６】  熱間圧延によって製造された断面円形の炭素鋼線（出発線材）１Ａが複数台の繰り出しリール10にそれぞれ巻き回されている。複数台の繰り出しリール10のそれぞれから繰り出された炭素鋼線１Ａは加熱炉11に進み，ここで所定温度，たとえば約 950℃に加熱される。
【００２７】  加熱された炭素鋼線１Ａは次に冷却槽（冷却炉）12に進む。冷却槽12は液相Ｍｇ−Ａｌ−Ｃａ合金20が溜められた浴槽12Ａを含み，浴槽12Ａが加熱されている。Ｍｇ−Ａｌ−Ｃａ合金は常温では固体であり，浴槽12Ａにおいて加熱されることで溶融し，液相となる。浴槽12ＡはＭｇ−Ａｌ−Ｃａ合金を液相にするために必要な温度（液相線温度）以上にまで加熱されるのは言うまでもない。この発明において用いられるＭｇ−Ａｌ−Ｃａ合金の液相線温度は，後述するように，460℃〜640℃程度である。Ｍｇ−Ａｌ−Ｃａ合金の液相線温度は，Ｍｇ−Ａｌ−Ｃａ合金に含まれるＭｇ，Ａｌ，Ｃａのそれぞれの重量比ないし元素比（組成比）によって変動する。
【００２８】  たとえば浴槽12Ａ内の液相Ｍｇ−Ａｌ−Ｃａ合金20は約550℃ の温度に保たれる。浴槽12Ａを通過するときに，加熱炉11において加熱された炭素鋼線１Ａは約950℃から約550℃に冷却される。
【００２９】  浴槽12Ａに溜められた液相Ｍｇ−Ａｌ−Ｃａ合金20の表面には，空気に触れることで薄い皮膜（酸化膜等）21が形成される。このため，浴槽12Ａに溜められた液相Ｍｇ−Ａｌ−Ｃａ合金20（皮膜21によって覆われる浴槽12Ａ内の液相部分）は空気にほとんど触れることがない。
【００３０】  液相Ｍｇ−Ａｌ−Ｃａ合金20によって冷却された炭素鋼線１Ａは，次に水が溜められた浴槽13でさらに冷却された後，塩酸水が溜められた浴槽14に進み，ここで炭素鋼線１Ａの表面のスケール（鉄の酸化皮膜）が除去される。スケールが除去された炭素鋼線１Ａは水が溜められた浴槽15で水洗いされ，最後にリン酸亜鉛（zinc phosphate）が溜められた浴槽16に進み，ここで防錆および潤滑のためにリン酸亜鉛が表面に皮膜される。リン酸亜鉛が皮膜された炭素鋼線１Ｂが複数台の巻き取りリール17に巻き取られる。
【００３１】  巻き取りリール17によって巻き取られた炭素鋼線１Ｂは次に伸線工程に進む。図２を参照して，超硬合金ダイス31を装着した伸線機によって炭素鋼線１Ｂは所定の直径まで伸線される（伸線後の炭素鋼線を符号１Ｃで示す）。細径の炭素鋼線１Ｃを製造する場合には，中間の直径を持つ炭素鋼線を製造し，これを出発線材として上述の伸線工程が繰り返される。
【００３２】  図３は，上述したパテンティング処理において冷却媒体として用いられるＭｇ−Ａｌ−Ｃａ合金（３元合金）について，状態図計算ソフトウェアを用いて作成した液相面図である。
【００３３】  図３は，Ｍｇ（マグネシウム），Ａｌ（アルミニウム）およびＣａ（カルシウム）を成分元素とする３元合金の液相面図を，横軸をＭｇおよびＡｌの重量比，縦軸をＣａの重量比とする直交座標系で示すものである。図３において，横軸はＭｇ−Ａｌ−Ｃａ合金を占めるＡｌの重量パーセント濃度（wt％）を示しており，左側に行くほどＭｇ−Ａｌ−Ｃａ合金を占めるＭｇの重量比が大きく，右側にいくほどＭｇ−Ａｌ−Ｃａ合金を占めるＡｌの重量比が大きいことを示す。縦軸はＭｇ−Ａｌ−Ｃａ合金を占めるＣａの重量パーセント濃度である。図３において，Ａｌの重量パーセント濃度（横軸）およびＣａの重量パーセント濃度（縦軸）の残部がＭｇの重量パーセント濃度を表す。
【００３４】  また，図３に示す液相面図には，３桁の数字によって温度（液相線温度）を表す数値が示された20℃きざみの複数の等温度線が細線によって示されている。さらに図３に示す液相面図には，晶出する初晶名（Ｃ14，Ｃ36，Ｃ15，（Ｍｇ），Ａｌ４Ｃａ，（Ａｌ），βおよびγ）が示されるとともに，異なる初晶を区分する境界線が太線によって示されている。
【００３５】  図３に示す液相面図には，６つの共晶点Ｅ１，Ｅ２，Ｅ３，Ｕ４，Ｕ５およびＵ６が示されている。これらの６つの共晶点の組成比を有するＭｇ−Ａｌ−Ｃａ合金の液相線温度，ならびにＭｇ，ＡｌおよびＣａの重量比（元素比）は次のとおりである。
【００３６】共晶点Ｅ１：液相線温度515℃，76.1wt％Ｍｇ，9.4wt％Ａｌ，14.5wt％Ｃａ                      （81.51at％Ｍｇ，9.07at％Ａｌ，9.42at％Ｃａ）共晶点Ｅ２：液相線温度446℃，32.5wt％Ｍｇ，66.2wt％Ａｌ，1.3wt％Ｃａ                      （34.98at％Ｍｇ，64.18at％Ａｌ，0.85at％Ｃａ）共晶点Ｅ３：液相線温度445℃，37.7wt％Ｍｇ，60.9wt％Ａｌ，1.4wt％Ｃａ                      （40.36at％Ｍｇ，58.73at％Ａｌ，0.91at％Ｃａ）共晶点Ｕ４：液相線温度468℃，49.6wt％Ｍｇ，46.9wt％Ａｌ，3.5wt％Ｃａ                      （52.78at％Ｍｇ，44.96at％Ａｌ，2.26at％Ｃａ）共晶点Ｕ５：液相線温度477℃，48.7wt％Ｍｇ，47.9wt％Ａｌ，3.4wt％Ｃａ                      （51.86at％Ｍｇ，45.95at％Ａｌ，2.20at％Ｃａ）共晶点Ｕ６：液相線温度458℃，66.5wt％Ｍｇ，30.2wt％Ａｌ，3.3wt％Ｃａ                      （69.48at％Ｍｇ，28.42at％Ａｌ，2.09at％Ｃａ）
【００３７】  ６つの共晶点のうち液相線温度（融点）が最も高いのは共晶点Ｅ１であり 515℃である。理想的なＭｇ−Ａｌ−Ｃａ合金（共晶点で示される組成比を持つＭｇ−Ａｌ−Ｃａ合金）であれば， 515℃以上にＭｇ−Ａｌ−Ｃａ合金を加熱することによって，Ｍｇ−Ａｌ−Ｃａ合金は溶融し，液相となることが計算上確認される。
【００３８】  発明者は，Ｍｇ，ＡｌおよびＣａの組成比をそれぞれ異ならせた５つのＭｇ−Ａｌ−Ｃａ合金のサンプルを実際に作成し，合金サンプルのそれぞれについて，ＩＣＰ（Inductively Coupled Plasma）（高周波誘導結合プラズマ）分析装置を用いて成分元素ごとの重量比（元素比）を分析するとともに， 550℃において液相であるかどうかおよび1000℃において燃焼するかどうかを確認した。また，５つの合金サンプルのうちの一つ（後述するサンプルＩ）を溶融して液相にしたものを上述したパテンティング処理（加熱された炭素鋼線１Ａを冷却するために浴槽12Ａに溜められる液相Ｍｇ−Ａｌ−Ｃａ合金20）に用い，かつ伸線加工することによって炭素鋼線を製造し，製造した炭素鋼線に対して引張試験および捻回試験を行った。以下，分析結果，確認結果および試験結果を説明する。
【００３９】  図４は，作成した５つのＭｇ−Ａｌ−Ｃａ合金のサンプルＩ〜Ｖのそれぞれについて，ＩＣＰ分析装置を用いて分析した成分元素ごとの組成比（wt％およびat％の両方）を示すとともに， 550℃に加熱したときの相状態の確認結果，および1000℃に加熱したときの燃焼状態の確認結果を示している。図５は，図３に示す液相面図上に重ね合わせて，サンプルＩ〜Ｖのそれぞれについて，Ｍｇ，ＡｌおよびＣａの組成比をプロット（△印で示す）したものである。プロットのそれぞれの近傍にサンプル特定符号（Ｉ）〜（Ｖ）を示す。
【００４０】  図５を参照して，サンプルＩ〜サンプルＶはいずれも共晶点から外れた組成比を有するＭｇ−Ａｌ−Ｃａ合金ではあるが，図４を参照して，サンプルＩ〜サンプルＶのいずれについても 550℃において完全に液相でありかつ1000℃において不燃であることが確認されたことから，パテンティング処理における冷却媒体として用いることに支障はないことが分かる。たとえばサンプルＩは，図５にしたがうと，計算上， 580℃付近の液相線温度を持ち， 550℃では固相（液相と固相が混じり合った状態）が確認されると考えられるものの，固相を確認することができなかったものである。
【００４１】  サンプルＩ〜ＩＶについては燃焼する様子は全く確認できなかったが，サンプルＶについては，上述した表面に形成される皮膜21を破ると燃焼が確認された。サンプルＶは液相Ｍｇ−Ａｌ−Ｃａ合金20に1000℃における不燃性を与えるためのＣａの元素比ないし重量比が限界値に近いものであることが推察される。
【００４２】  サンプルＶはＭｇの元素比が比較的大きくかつＣａの元素比が比較的小さいＭｇ−Ａｌ−Ｃａ合金である。Ｍｇ−Ａｌ−Ｃａ合金の燃焼のしやすさはＭｇ−Ａｌ−Ｃａ合金を占めるＭｇの元素比に関連し，Ｍｇの元素比が大きいほど，合金を燃焼しにくくするためにＣａの元素比を大きくすることが考えられる。逆にＭｇ−Ａｌ−Ｃａ合金を占めるＡｌの元素比を増やせば，合金を燃焼しにくくするためのＣａの元素比は小さくてもよい。
【００４３】  図６は，作成したサンプルＩ〜Ｖ，および図３に示す共晶点Ｅ１〜Ｅ３，Ｕ４〜Ｕ６に相当する共晶合金のそれぞれについて，Ｍｇ，ＡｌおよびＣａの組成比を，横軸をＭｇおよびＡｌの元素比，縦軸をＣａの元素比とする直交座標系にプロットしたものである（単位はat％）。図６において，サンプルＩ〜Ｖを■印によって，共晶点Ｅ１〜Ｅ３，Ｕ４〜Ｕ６を×印によって示し，プロットのそれぞれの近傍にサンプル特定符号（Ｉ）〜（Ｖ）および共晶点特定符号（Ｅ１〜Ｅ３，Ｕ４〜Ｕ６）を示す。サンプルＶが1000℃を発火温度とするために添加すべきＣａの限界値（下限値）付近であること，またＭｇ−Ａｌ−Ｃａ合金を占めるＡｌの元素比を増やせばＭｇ−Ａｌ−Ｃａ合金を燃焼しにくくするためのＣａの元素比が小さくてもよいとすると，図６に示す一点鎖線が，液相Ｍｇ−Ａｌ−Ｃａ合金20の発火温度を1000℃以上とするためのＣａのおおよその下限値になることが推察される。図６に示す一点鎖線は，液相Ｍｇ−Ａｌ−Ｃａ合金20を占めるＭｇ（その元素比）（at％）を基準として「Ｍｇ×0.015」によって表される。
【００４４】  また，図６を参照して，図６に示す実線は「Ｍｇ×0.1＋10 」によって表される直線を示すもので，Ｍｇ−Ａｌ−Ｃａ合金の液相線温度を620〜640℃程度以下にするためのＣａの上限値を示している。液相面図に基づいて算出したものであり，液相Ｍｇ−Ａｌ−Ｃａ合金20を占めるＣａの元素比（at％）を「Ｍｇ×0.1＋10 」以下とすれば，液相Ｍｇ−Ａｌ−Ｃａ合金20の液相線温度が620〜640℃を超えることはなく，液相Ｍｇ−Ａｌ−Ｃａ合金20の液相線温度を，マグネシウムの融点（650℃），アルミニウムの融点（660℃），カルシウムの融点（842℃）以下とすることができると考えられる。
【００４５】  図７は，サンプルＩのＭｇ−Ａｌ−Ｃａ合金を溶融して液相にしたものを上述したパテンティング処理に用いて製造した炭素鋼線の引張強さ試験および捻回試験の結果，ならびに破面観察結果を示している。比較のために，溶融鉛をパテンティング処理に用いて製造した炭素鋼線についても同様の試験をした。
【００４６】  直径5.500mmの線径の炭素鋼線（SWRH72Ａ）を約950℃に加熱し，次にサンプルＩのＭｇ−Ａｌ−Ｃａ合金を溶融させた液相Ｍｇ−Ａｌ−Ｃａ合金20（ 550℃）中に１分間浸漬し，その後水冷した。塩酸水でスケールを除去し，水洗いをした後，リン酸亜鉛を皮膜した。
【００４７】  複数回の伸線工程によって炭素鋼線の線径を次第に細くしていき，1.748mm，1.553mm，1.408mmおよび1.248mmの線径のものについて，それぞれ引張試験および捻回試験を行った。
【００４８】  同様にして，液相Ｍｇ−Ａｌ−Ｃａ合金20に代えて 550℃に加熱した溶融鉛に１分間浸漬させた炭素鋼線も作成し，1.748mm，1.553mm，1.408mmおよび1.248mmの線径のものについて，それぞれ引張試験および捻回試験を行った。
【００４９】  引張試験では，破断に至るまで徐々に炭素鋼線を引っ張り，破断したときの応力を計測した。図７の引張強さ（単位はMpa ）欄には，冷却媒体に液相Ｍｇ−Ａｌ−Ｃａ合金20および溶融鉛をそれぞれ用いた，線径1.748mm，1.553mm，1.408mmおよび1.248mmの炭素鋼線についての引張強さが示されている。
【００５０】  捻回試験では，炭素鋼線を捻回試験機にセットし，両端を炭素鋼線の線径の 100倍の掴み間隔をあけて掴み，一方を所定の回転速度で一方向に回転させた。図７には，冷却媒体に液相Ｍｇ−Ａｌ−Ｃａ合金20を用いた線径1.748mm，1.553mm，1.408mmおよび1.248mmの炭素鋼線についての捻回値（破断に至ったときのねじり回数）および破面（破断面）の観察結果と，冷却媒体に溶融鉛を用いた線径1.748mm，1.553mm，1.408mmおよび1.248mmの炭素鋼線についての捻回値および破面の観察結果が示されている。
【００５１】  図７の引張強さを参照して，1.748mm〜1.248mmのいずれの線径の炭素鋼線についても，溶融鉛を冷却媒体に用いて作成した炭素鋼線に比べて，液相Ｍｇ−Ａｌ−Ｃａ合金20を冷却媒体に用いて作成した炭素鋼線の方が，引張強さが高いことが確認される。伸線前（パテンティング直後）の金属組織を電子顕微鏡で確認したところ，液相Ｍｇ−Ａｌ−Ｃａ合金20を冷却媒体に用いた炭素鋼線はベイナイトが若干確認されるのに対し，溶融鉛を冷却媒体に用いた炭素鋼線ではベイナイトがほとんど確認されなかった。このことから，液相Ｍｇ−Ａｌ−Ｃａ合金20を冷却媒体に用いると，溶融鉛を冷却媒体に用いるよりも冷却速度が速いことが推察され，これが引張強さに影響したものと考えられる。
【００５２】  図７の「破面」欄を参照して，一番細い直径 1.248mmの炭素鋼線について，液相Ｍｇ−Ａｌ−Ｃａ合金20を冷却媒体に用いて作成した炭素鋼線は破面が正常であったのに対し，溶融鉛を冷却媒体に用いて作成した炭素鋼線ではデラミネーションの発生が確認された。溶融鉛を冷却媒体に用いる場合に比べて，液相Ｍｇ−Ａｌ−Ｃａ合金20を冷却媒体に用いることによって限界加工度が高まることが確認される。限界加工度の上昇についても，液相Ｍｇ−Ａｌ−Ｃａ合金の方が溶融鉛に比べて冷却速度が速いことに起因すると推察される。
【００５３】  捻回値については，冷却媒体として液相Ｍｇ−Ａｌ−Ｃａ合金を用いても，溶融鉛を用いても，ほぼ同等であった。
【００５４】  図８は，試験条件を変更して行った他の試験結果を示している。図８は，サンプルＩと異なるＭｇ−Ａｌ−Ｃａ合金を溶融した液相Ｍｇ−Ａｌ−Ｃａ合金をパテンティング処理に用いて製造した，直径のより細い炭素鋼線についての引張強さ試験および捻回試験の結果を示している。比較のために，液相Ｍｇ−Ａｌ−Ｃａ合金に代えて溶融鉛をパテンティング処理に用いて製造した炭素鋼線についての試験結果も示されている。
【００５５】  直径1.060mmの線径の炭素鋼線（SWRH62Ａ）を用意し，これを約950℃に加熱した。その後にＭｇ＝76.1wt％（81.51at％），Ａｌ＝9.40wt％（9.07at％），Ｃａ＝14.5wt％（9.42at％）の組成比を持つＭｇ−Ａｌ−Ｃａ合金を溶融した液相Ｍｇ−Ａｌ−Ｃａ合金20（約600℃）中に炭素鋼線を１分間浸漬した。その後に炭素鋼線を水冷し，塩酸水でスケールを除去し，水洗いをした後，リン酸亜鉛を皮膜した。複数回の伸線工程によって炭素鋼線の線径を次第に細くしていき，約0.360mmまで線径を細くした炭素鋼線について，引張試験および捻回試験，ならびに破面観察を行った。約600℃に加熱することで上述した組成比を持つＭｇ−Ａｌ−Ｃａ合金は安定した液相となり，燃えることはなかった。
【００５６】  線径がより細い出発線材から製造した線径のより細い炭素鋼線についても，溶融鉛を冷却媒体に用いて作成した炭素鋼線に比べて，液相Ｍｇ−Ａｌ−Ｃａ合金20を冷却媒体に用いて作成した炭素鋼線の方が，引張強さが高いことが確認される。
【００５７】  上述した実施例では，液相Ｍｇ−Ａｌ−Ｃａ合金20を，加熱された炭素鋼線１Ａを冷却するための冷却媒体として用いる例を説明したが，液相Ｍｇ−Ａｌ−Ｃａ合金20は，対象物を加熱する加熱媒体として用いることもできるのは言うまでもない。
【００５８】  また，上述した実施例では，加熱された炭素鋼線１Ａを液相Ｍｇ−Ａｌ−Ｃａ合金20に直接に接触させている（浸漬させている）が，たとえば液相Ｍｇ−Ａｌ−Ｃａ合金20を対象物に直接に接触させずに近接させるにとどめ，対象物を非接触に加熱または冷却することもできる。たとえばパイプ中に液相Ｍｇ−Ａｌ−Ｃａ合金20を流動させることで，パイプ周囲を加熱または冷却することができる。
【符号の説明】
【００５９】  １Ａ，１Ｂ，１Ｃ  炭素鋼線  11  加熱炉  12  冷却槽（冷却炉）  12Ａ  浴槽  20  液相Ｍｇ−Ａｌ−Ｃａ合金  21  皮膜  31  超硬合金ダイス
【図１】
2020158704.tif 000003
【図２】
2020158704.tif 000004
【図３】
2020158704.tif 000005
【図４】
2020158704.tif 000006
【図５】
2020158704.tif 000007
【図６】
2020158704.tif 000008
【図７】
2020158704.tif 000009
【図８】
2020158704.tif 000010
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
対象物を，Ｍｇ，ＡｌおよびＣａを主要成分元素とするＭｇ−Ａｌ−Ｃａ合金であって，Ａｌ：８．３〜４３．７ｗｔ％，Ｃａ：４．４〜２１．６５ｗｔ％を含有し，残部がＭｇであり，Ｍｇの含有量がＡｌおよびＣａのそれぞれの含有量を超えているＭｇ−Ａｌ−Ｃａ合金を溶融した液相Ｍｇ−Ａｌ−Ｃａ合金に接触させまたは近接させ，
上記対象物と上記液相Ｍｇ−Ａｌ−Ｃａ合金の間で熱エネルギーを交換する,
熱交換方法。
【請求項２】
上記液相Ｍｇ−Ａｌ−Ｃａ合金が上記対象物を冷却する冷却媒体である，
請求項１に記載の熱交換方法。
【請求項３】
上記液相Ｍｇ−Ａｌ−Ｃａ合金が上記対象物を加熱する加熱媒体である，
請求項１に記載の熱交換方法。
【請求項４】
上記液相Ｍｇ−Ａｌ−Ｃａ合金が1000℃以上の発火温度を持つ，
請求項１から３のいずれか一項に記載の熱交換方法。
【請求項５】
上記液相Ｍｇ−Ａｌ−Ｃａ合金が640℃以下の液相線温度を持つ，
請求項１から４のいずれか一項に記載の熱交換方法。
【請求項６】
上記液相Ｍｇ−Ａｌ−Ｃａ合金が550℃以下の液相線温度を持つ，
請求項１から４のいずれか一項に記載の熱交換方法。
【請求項７】
上記液相Ｍｇ−Ａｌ−Ｃａ合金のＭｇの元素比をｘ（at％）としたときに，Ｃａの元素比がｘ×0.015（at％）以上である，
請求項１から６のいずれか一項に記載の熱交換方法。
【請求項８】
上記液相Ｍｇ−Ａｌ−Ｃａ合金のＭｇの元素比をｘ（at％）としたときに，Ｃａの元素比がｘ×0.1＋10（at％）以下である，
請求項１から７のいずれか一項に記載の熱交換方法。
【請求項９】
上記対象物が炭素鋼である，
請求項１から８のいずれか一項に記載の熱交換方法。
【請求項１０】
Ｍｇ，ＡｌおよびＣａを主要成分元素とするＭｇ−Ａｌ−Ｃａ合金であって，Ａｌ：８．３〜４３．７ｗｔ％，Ｃａ：４．４〜２１．６５ｗｔ％を含有し，残部がＭｇであり，Ｍｇの含有量がＡｌおよびＣａのそれぞれの含有量を超えているＭｇ−Ａｌ−Ｃａ合金を溶融した液相Ｍｇ−Ａｌ−Ｃａ合金を含む，熱交換媒体。
【請求項１１】
Ｍｇ，ＡｌおよびＣａを主要成分元素とするＭｇ−Ａｌ−Ｃａ合金であって，Ａｌ：８．３〜４３．７ｗｔ％，Ｃａ：４．４〜２１．６５ｗｔ％を含有し，残部がＭｇであり，Ｍｇの含有量がＡｌおよびＣａのそれぞれの含有量を超えているＭｇ−Ａｌ−Ｃａ合金を溶融した液相Ｍｇ−Ａｌ−Ｃａ合金が溜められた浴槽を備えている，
熱交換装置。
【請求項１２】
上記浴槽に溜められた液相Ｍｇ−Ａｌ−Ｃａ合金の表面に皮膜が形成されている，
請求項１１に記載の熱交換装置。
【請求項１３】
加熱された炭素鋼を，Ｍｇ，ＡｌおよびＣａを主要成分元素とするＭｇ−Ａｌ−Ｃａ合金であって，Ａｌ：８．３〜４３．７ｗｔ％，Ｃａ：４．４〜２１．６５ｗｔ％を含有し，残部がＭｇであり，Ｍｇの含有量がＡｌおよびＣａのそれぞれの含有量を超えているＭｇ−Ａｌ−Ｃａ合金を溶融した液相Ｍｇ−Ａｌ−Ｃａ合金を溜めた浴槽に通過させ，
上記浴槽を通過するときに加熱された炭素鋼を冷却する，
パテンティング方法。
【請求項１４】
液相Ｍｇ−Ａｌ−Ｃａ合金であって，Ａｌ：８．３〜４３．７ｗｔ％，Ｃａ：４．４〜２１．６５ｗｔ％を含有し，残部がＭｇであり，Ｍｇの含有量がＡｌおよびＣａのそれぞれの含有量を超えている液相Ｍｇ−Ａｌ−Ｃａ合金を用いてパテンティング処理されかつ伸線加工された，
炭素鋼線。
【請求項１５】
溶融鉛を用いてパテンティング処理された炭素鋼線よりも高い引張強さを持つ，
請求項１４に記載の炭素鋼線。
【請求項１６】
溶融鉛を用いてパテンティング処理された炭素鋼線よりも高い限界加工度を持つ，
請求項１４または１５に記載の炭素鋼線。
【請求項１７】
表面に鉛が付着していない，
請求項１４から１６のいずれか一項に記載の炭素鋼線。
【国際調査報告】
2020158704.tif 000011
2020158704.tif 000012
2020158704.tif 000013
2020158704.tif 000014